(57)【特許請求の範囲】
【請求項１】
塩素化ブチルゴム、及びクロロプレンゴムから選ばれる少なくとも何れかであるハロゲン化ゴムと、フィラーと、メルカプト基及び／又はメルカプト生成官能基を有するアルコキシシラン化合物と、下記化学式（１）
【化１】
0006559622.tif 000008
（式中、Ｒは、−ＮＨＲ３、又は−ＮＲ４Ｒ５（Ｒ１、Ｒ２、Ｒ３、Ｒ４及びＲ５は、それぞれ同一又は異なり、アルキル基、アルケニル基、アリル基、アラルキル基、アルキルアリル基、又はシクロアルキル基を示す。））で示されるトリアジンジチオール誘導体と、炭素数１０〜２４の飽和又は不飽和脂肪酸の亜鉛塩からなる有機酸亜鉛塩とを含むゴム組成物が、加硫硬化して成形されていることを特徴とする封止材。
【請求項２】
前記ゴム組成物中の前記有機酸亜鉛塩の含有量が、前記ハロゲン化ゴム１００質量部に対して、０．５質量部未満であることを特徴とする請求項１に記載の封止材。
【請求項３】
前記ゴム組成物が、前記ハロゲン化ゴム１００質量部に対して、前記フィラーを２０〜１５０質量部と、前記アルコキシシラン化合物を前記フィラーに対して０．２〜２．０質量％と、前記トリアジンジチオール誘導体を０．５〜２．０質量部と、前記有機酸亜鉛塩を０．１以上０．５質量部未満とを、含むことを特徴とする請求項１に記載の封止材。
【請求項４】
前記フィラーが、前記アルコキシシラン化合物で表面処理されていることを特徴とする請求項１に記載の封止材。
【請求項５】
前記有機酸亜鉛塩が、ステアリン酸亜鉛、ベヘン酸亜鉛、モンタン酸亜鉛から選ばれる少なくとも何れかであることを特徴とする請求項１に記載の封止材。
【請求項６】
前記アルコキシシラン化合物が、３−メルカプトプロピルトリメトキシシラン、及びビス（３−（トリエトキシシリル）プロピル）テトラスルフィドから選ばれる少なくとも何れかであることを特徴とする請求項１に記載の封止材。
【請求項７】
医薬用及び医療用であることを特徴とする請求項１に記載の封止材。
【請求項８】
ガスケット、Ｏリング、パッキン、シール材、又はゴム栓であることを特徴とする請求項１に記載の封止材。
【発明の詳細な説明】
【技術分野】
【０００１】
本発明は、機械、器具、及び装置において液体や気体が外部に漏れないように封止するもので、特に医療用具に適し圧縮永久歪みが小さいゴム製の封止材に関するものである。
【背景技術】
【０００２】
封止材は、一般的に圧縮されて使用されるため長時間にわたり変形された状態にあり、その一部の変形量が元に戻らない圧縮永久歪みを生じやすい。例えば注射器に用いられるガスケット、具体的にはプレフィルドシリンジ用ガスケットは、その大きさが注射筒内筒の口径よりも僅かに大きく設計されており、薬液が予め収容された内筒に、押付けられて嵌め込まれるように圧縮されて挿入され、薬液を遺漏しないよう封止している。ガスケットの側面には、全周にわたり外方向に突出したピークが軸方向に向かって単数又は複数形成されており、そのピークが内筒の内周面に押付けられ圧縮した状態で接触して液密になっている。その圧縮された状態においてオートクレーブによる高圧蒸気滅菌処理（ＡＣ滅菌）及び乾燥、冷却が施されるので、ガスケットの外径は変形し易い。特に内筒と接触するガスケット側面のピークが歪みやすく、ピークに歪みが生じると、密封度が変化してしまい、薬液充填後の保管時における密封性が低下してしまう。また、このガスケットは、密封性だけでなく投薬時における摺動性を備える必要があり、ピークが歪むことでその接触面積が増大すると抵抗値が変化してしまい、摺動抵抗に変化が生じて品質にばらつきを発生させてしまう。
【０００３】
さらに封止材を医療用具に用いるためには、圧縮永久歪みが小さいだけでなく、日本薬局方の規格を満たす必要がある。例えば前記のようなガスケットにおいて、薬液と接触する表面から薬液中へ封止材構成成分が溶出しないことが好ましく、日本薬局方の輸液用ゴム栓試験法に定められた溶出規格を満たす必要がある。医療用や医薬用の封止材としては、医薬注入器に用いられるガスケットの他、医薬用容器の開口部を密閉するためのゴム栓や、バイアルや点滴用パックにおいて注射針を貫通させるためのゴム栓などが挙げられる。
【０００４】
これらの封止材は、製品として出荷される前に、異物を除去して表面の清浄度を高めたり、毒性を低下させたりするために、洗浄される。しかし、その表面を洗浄処理したとしても長期間薬液と直接接触する状態で使用されるので、封止材に含まれる物質が薬液中に溶出して、薬液を変質させてしまう事がある。この為、封止材の構成成分として、薬液を変質させるような化合物を含まないことや低毒性の化合物を選択することが検討されている。
【０００５】
例えば、清浄性を考慮し加硫助剤である亜鉛化合物を使用しないものとして、特許文献１に超高分子量ポリエチレン微粉末を配合したハロゲン化ブチルゴムを、亜鉛化合物の非存在下で２−置換−４，６−ジチオール−ｓ−トリアジン誘導体又は有機過酸化物を用いて加硫してなる医薬品容器用ゴム栓が開示されている。この医薬品容器用ゴム栓は、ハロゲン化ブチルゴムを有機過酸化物で加硫するか、そのハロゲン原子を利用してトリアジン誘導体を用いて加硫されており、不純異物となる亜鉛を溶出することがなく、日本薬局方で規格化されたその他の溶出物の規格値も満たすものである。
【０００６】
また、日本薬局方の規格を考慮しつつ圧縮永久歪み、特に加圧したまま冷却された場合の圧縮永久歪みを小さくしたものとして、特許文献２にハロゲン含有ブチルゴムと熱可塑性樹脂と加硫剤としてトリアジン誘導体とを含有し、さらに必要に応じてフィラーを含有する熱可塑性エラストマー組成物が開示されている。この熱可塑性エラストマー組成物より成形された医療用ゴム用品は、特許文献１と同様に亜鉛化合物を使用しないので亜鉛を溶出することがなく、日本薬局方で規格化されたその他の溶出物の規格値を満たし、さらにＪＩＳ  Ｋ６２６２に準拠して測定した圧縮永久歪みにおいて３０％〜３５％を示すものである。
【０００７】
これまで架橋助剤として配合されてきた亜鉛化合物を使用せずに加硫した封止材は、一般的に効率的な加硫速度が得られなかったり加硫度を十分に得られなかったりして、不良率が増加し生産性の低下を招き易い。さらに、加硫剤としてトリアジン誘導体を使用した封止材では、トリアジン誘導体が低毒性であるため溶出物の発生を抑制できるものの、その圧縮永久歪み率としてはせいぜい２５％程度である。長期にわたって本来の封止性能を保つためには圧縮永久歪み率の値が低いことが好ましい。日本薬局方の規格を満たし、より一層溶出物を溶出させず、かつ、優れた封止性能を保つことができるよう圧縮永久歪みがさらに低減され品質が保持された封止材が、望まれている。
【先行技術文献】
【特許文献】
【０００８】
【特許文献１】特開平１０−１７９６９０号公報
【特許文献２】特開２０１３−１１２７０３号公報
【発明の概要】
【発明が解決しようとする課題】
【０００９】
本発明は前記の課題を解決するためになされたもので、日本薬局方の規格を満たし、水や薬液のような接触する液体への溶出物が極めて少なく、塩化物の発生が抑制されているため、医薬用及び医療用としての使用が可能であって、圧縮永久歪みが大幅に低減され優れた封止性能を有し品質が保持された封止材を提供することを目的とする。
【課題を解決するための手段】
【００１０】
前記の目的を達成するためになされた、本発明の封止材は、塩素化ブチルゴム、及びクロロプレンゴムから選ばれる少なくとも何れかであるハロゲン化ゴムと、フィラーと、メルカプト基及び／又はメルカプト生成官能基を有するアルコキシシラン化合物と、下記化学式（１）
【化１】
0006559622.tif 000002
（式中、Ｒは、−ＮＨＲ３、又は−ＮＲ４Ｒ５（Ｒ１、Ｒ２、Ｒ３、Ｒ４及びＲ５は、それぞれ同一又は異なり、アルキル基、アルケニル基、アリル基、アラルキル基、アルキルアリル基、又はシクロアルキル基を示す。））で示されるトリアジンジチオール誘導体と、炭素数１０〜２４の飽和又は不飽和脂肪酸の亜鉛塩からなる有機酸亜鉛塩とを含むゴム組成物が、加硫硬化して成形されていることを特徴とする。
【００１１】
前記封止材は、前記ゴム組成物中の前記有機酸亜鉛塩の含有量が、前記ハロゲン化ゴム１００質量部に対して、０．５質量部未満であることが好ましい。
【００１２】
前記封止材は、前記ゴム組成物が、前記ハロゲン化ゴム１００質量部に対して、前記フィラーを２０〜１５０質量部と、前記アルコキシシラン化合物を前記フィラーに対して０．２〜２．０質量％と、前記トリアジンジチオール誘導体を０．５〜２．０質量部と、前記有機酸亜鉛塩を０．１以上０．５質量部未満とを、含むことが好ましい。
【００１３】
前記封止材は、前記フィラーが、前記アルコキシシラン化合物で表面処理されていることが好ましい。
【００１４】
前記封止材は、前記ハロゲン化ゴムが、塩素化ブチルゴム、臭素化ブチルゴム、及びクロロプレンゴムから選ばれる少なくとも何れかであることが好ましい。
前記封止材は、例えば前記有機酸亜鉛塩が、ステアリン酸亜鉛、ベヘン酸亜鉛、モンタン酸亜鉛から選ばれる少なくとも何れかであるというものである。
【００１５】
前記封止材は、前記アルコキシシラン化合物が、３−メルカプトプロピルトリメトキシシラン、及びビス（３−（トリエトキシシリル）プロピル）テトラスルフィドから選ばれる少なくとも何れかであることが好ましい。
【００１６】
前記封止材は、医薬用及び医療用であることが好ましい。
【００１７】
前記封止材は、ガスケット、Ｏリング、パッキン、シール材、又はゴム栓であってもよい。
【発明の効果】
【００１８】
本発明の封止材は、常温から加熱滅菌温度における歪みの発生を抑制することができる。特に、滅菌処理のような加圧下で加熱や冷却が施される場合において、熱で加硫鎖が切れそれが加硫剤で再度反応するような再加硫反応を生じ難く、加硫鎖が切れ再変化することで内部構造が変化して、回復応力が減少し生じる圧縮永久歪みを大幅に低減させることができる。圧縮永久歪みを抑制することで、密封度や抵抗値の変化が極僅かであり、優れた封止性能を維持することができる。
【００１９】
本発明の封止材は、日本薬局方に定められた規格、例えば輸液用ゴム栓試験法の規格を満たし、水や薬液のような接触する液体への溶出物が極めて少なく、また、注射用水純度試験に定められているような、塩化物の発生が抑制されているので、医薬用及び医療用として使用することができる。
【００２０】
本発明の封止材は、その材料であるゴム組成物が金型上で加熱されてから加硫反応が開始するまでの時間や反応速度などが調整され加硫反応を制御することで平衡加硫が得られるように設計されているので、生産数に対して欠陥品が発生する割合である不良率が抑えられ生産性が高くその品質を保持することができる。
【００２１】
本発明の封止材は、医療用品及び工業用品として用いることができ、ガスケット、Ｏリング、パッキン、シール材、ゴム栓、特に医薬用ゴム栓やシリンジ用ガスケットやプレフィルドシリンジ用ガスケットとして使用することができる。
【図面の簡単な説明】
【００２２】
【図１】本発明を適用する実施例の封止材及び本発明の適用外である比較例の封止材の加硫におけるトルクと加硫時間との相関を示す図である。
【発明を実施するための形態】
【００２３】
以下、本発明を実施するための形態について詳細に説明するが、本発明の範囲はこれらの形態に限定されるものではない。
【００２４】
本発明の封止材は、ハロゲン化ゴムと、フィラーと、シランカップリング剤としてアルコキシシラン化合物と、加硫剤として前記化学式（１）で示されるトリアジンジチオール誘導体と、有機酸亜鉛塩とを含むゴム組成物が、加硫硬化して任意の形状に成形されているものである。この封止材は、ハロゲン化ゴムにより形成されたポリマーにフィラーがシランカップリング剤であるアルコキシシラン化合物を介して結合している構造を有する。具体的には、フィラーの表面に有する水酸基のような反応性官能基とアルコキシシラン化合物の加水分解基であるアルコキシ基とが反応して結合しており、さらにそのアルコキシシラン化合物のメルカプト基（ＳＨ基）又はジスルフィド基のようなメルカプト生成官能基がハロゲン化ゴムのハロゲン原子と反応し結合しているものである。本発明の封止材は、このような結合によりハロゲン化ゴムにより形成されたポリマーの主鎖に、アルコキシシラン化合物を介してフィラーが結合し、三次元的な網目構造を有する。
【００２５】
封止材は、ハロゲン化ゴム１００質量部に対して、フィラーが２０〜１５０質量部と、アルコキシシラン化合物がフィラーに対して０．２〜２．０質量％と、トリアジンジチオール誘導体が０．５〜２．０質量部と、有機酸亜鉛塩が０．１以上０．５質量部未満とを含むゴム組成物で成形されていることが好ましい。
【００２６】
ハロゲン化ゴムとしては、具体的に、塩素化ブチルゴム（Ｃｌ−ＩＩＲ）、臭素化ブチルゴム（Ｂｒ−ＩＩＲ）、クロロプレンゴムが挙げられる。
【００２７】
シランカップリング剤として配合されるアルコキシシラン化合物は、アルコキシ基を有しつつさらにメルカプト基及び／又はメルカプト生成官能基を有するものである。メルカプト生成官能基とは、還元や脱ブロック化によってＳＨ基を生成する基である。例えば、ビス(３−(トリエトキシシリル)プロピル)テトラスルフィド（ＴＥＳＰＴ）のように、本来構造中にＳＨ基を有していないものの、加硫の際に４つの硫黄原子が連結している鎖内（−Ｓ−Ｓ−Ｓ−Ｓ−）の途中でその一部の結合が切断されることで、−Ｓ−ＳＨや−ＳＨを生じるものである。
【００２８】
メルカプト生成官能基としては、具体的に、ジスルフィド基（−Ｓ−Ｓ−）が挙げられる。
【００２９】
アルコキシシラン化合物は、アルコキシ基及びメルカプト基を含有するアルコキシシラン化合物として、例えば、３−メルカプトプロピルトリメトキシシラン、アルコキシ基及びメルカプト生成官能基を含有するアルコキシシラン化合物として、例えば、ビス(３-(トリエトキシシリル)プロピル)テトラスルフィドが挙げられる。なかでも、３−メルカプトプロピルトリメトキシシランが好ましい。これらのアルコキシシラン化合物は、単独で用いてもよく、複数混合して用いてもよい。
【００３０】
これらのアルコキシシラン化合物は、フィラー表面に結合しており、このアルコキシシラン化合物を介してフィラーとポリマーが結合している。アルコキシシラン化合物とフィラーとの結合は、フィラー表面においてその複数個所が点在していてもよく、フィラー表面をアルコキシシラン化合物で被覆するように結合していてもよい。アルコキシシラン化合物は、フィラーと共に含有されてフィラー表面に化学結合することで、圧縮永久歪みを生じる原因の一つであるフィラーとハロゲン化ゴムにより形成されたポリマーとの界面のズレを防ぐことができ、圧縮永久歪みを大幅に低減させることができる。また、共に含有される酸化マグネシウムや酸化亜鉛のような金属酸化物が塩化マグネシウムや塩化亜鉛のような金属塩化物となって封止材から溶出してしまうのを防ぐことができる。
【００３１】
アルコキシシラン化合物の含有量としては、配合中のフィラー質量に対して０．５〜２．０質量％の量が好ましい。
【００３２】
フィラーとしては、粒状又は粉状であり、例えば、タルク、シリカ、クレー、酸化チタン、カーボンブラック、炭酸カルシウム等が挙げられる。なかでも、第十七改正日本薬局方 タルク 純度試験により検出されるカルシウムが０．９％未満のタルクが好ましく、その中でも、カルシウムが０．１％以下のタルクがより好ましい。フィラーとしてのタルク粉末は、天然鉱物として産出されるタルク原石を粉砕して製造されていることから、不純物として、その随伴鉱物が含まれている。この不純物のうち、カルシウムを含む、ドロマイト（ＣａＭｇ（ＣＯ３）２）、やカルサイト（ＣａＣＯ３）を水に加えると強い塩基性を示すため、含有量が多いと、溶出物試験におけるΔｐＨの値に影響し、良好な溶出特性が得られなくなる。フィラーは、機械的強度の向上や着色を目的とした充填剤であってもよい。これらのフィラーは、単独で用いてもよく、複数混合して用いてもよい。
【００３３】
フィラーは、封止材中において、アルコキシシラン化合物を介してポリマー鎖に結合している。フィラー表面にアルコキシシラン化合物が結合していることで疎水化されるため、日本薬局方の輸液用ゴム栓試験法における溶出物試験などでも、過マンガン酸還元性物質が接触液側に抽出されにくくなる。また、これらのフィラーは、その表面にアルコキシシラン化合物が処理されていると好ましく、ハロゲン化ゴムとの界面においてズレを生じないため、圧縮永久歪みを大幅に低減させることができる。
【００３４】
フィラーの含有量としては、ハロゲン化ゴム１００質量部に対して、２０〜１５０質量部であると好ましい。
【００３５】
トリアジンジチオール誘導体は、加硫剤として配合されるものであって、下記化学式（１）に示されるものである。
【００３６】
【化２】
0006559622.tif 000003
【００３７】
式中、Ｒは、−ＳＨ、−ＯＲ１、−ＳＲ２、−ＮＨＲ３、又は−ＮＲ４Ｒ５である。Ｒ１、Ｒ２、Ｒ３、Ｒ４及びＲ５は、アルキル基、アルケニル基、アリル基、アラルキル基、アルキルアリル基、シクロアルキル基を示す。Ｒ４及びＲ５は、同一であっても異なっていてもよい。これらＲ１〜Ｒ５は例えば直鎖状、分岐鎖状及び／又は環状であって最大で炭素数を２０とするものである。
【００３８】
トリアジンジチオール誘導体としては、例えば２−ジブチルアミノ−４,６−ジメルカプト−ｓ−トリアジンや、２−アニリノ−４,６−ジメルカプト−ｓ−トリアジンや、２,４,６−トリメルカプト−ｓ−トリアジンが挙げられる。
【００３９】
トリアジンジチオール誘導体の含有量としては、ハロゲン化ゴム１００質量部に対して、０．５〜２．０質量部であると好ましい。トリアジンジチオール誘導体の含有量が０．５未満であると、必要十分な加硫度を得ることができない。
【００４０】
有機酸亜鉛塩としては、炭素数１０〜２４の飽和又は不飽和脂肪酸の亜鉛塩や芳香族カルボン酸であり、例えば、ステアリン酸亜鉛、ベヘン酸亜鉛、モンタン酸亜鉛が挙げられる。有機酸亜鉛塩は、ゴム組成物を加硫する際に、加硫反応が始まるまでの時間や加硫反応の速度を調製し、加硫反応を制御することができる。
【００４１】
有機酸亜鉛塩の含有量としては、ハロゲン化ゴム１００質量部に対して、０．５質量部未満であり、加硫反応を制御する観点から好ましくは０．２〜０．３質量部である。有機酸亜鉛塩の含有量を０．５質量部以上としても、添加量に比例した加硫反応開始時間の延長効果は得られず、さらに亜鉛溶出量も増加するので好ましくない。
【００４２】
本発明の封止材は、上記成分の他に必要に応じて添加剤を含有していてもよい。添加剤としては、酸化マグネシウムや酸化亜鉛などの受酸剤、超高分子量ポリエチレン（ＵＨＭＷＰＥ）パウダーなどの樹脂粉、シリコーンオイルやパラフィンオイルなどの軟化剤が挙げられる。受酸剤としては、亜鉛の溶出や塩化物発生を抑制するためにＢＥＴ（Brunauer-Emmett-Teller）法により求められるＢＥＴ比表面積が３０〜１６５ｍ２／ｇの酸化マグネシウムが好ましい。その中でもＢＥＴ比表面積が３０〜４０ｍ２／ｇの中活性酸化マグネシウムを配合することにより、溶出物や圧縮永久歪みを低レベルに抑えたままで、さらに加硫開始時間が長く平衡加硫に到達するまでの時間が短い、生産性の高い加硫反応を得ることができる。
【００４３】
本発明の封止材は、ハロゲン化ゴム、フィラー、シランカップリング剤であるアルコキシシラン化合物、及び有機酸亜鉛塩と必要に応じて用いる添加剤とを混練し、加硫剤であるトリアジンジチオール誘導体をさらに添加して混練することでゴム組成物を調製し、加熱して加硫し、任意の形状に硬化させて成形することで製造することができる。ゴム組成物の調製としては、全ての成分を一度に配合して調製するインテグラルブレンド法であってもよく、前処理として先にフィラーとアルコキシシラン化合物とを反応させて表面処理されたフィラーを得た後、その表面処理されたフィラーを残りの各成分に添加して混練し、さらにトリアジンジチオール誘導体を添加して混練することで調製する方法であってもよい。
【００４４】
予めフィラーをアルコキシシラン化合物で表面処理する直接処理方法としては、アルコキシシラン化合物であるシランカップリング剤水溶液と粉状のフィラーを撹拌した後、加熱乾燥して反応させる方法が挙げられる。フィラーの表面に有する水酸基などの反応性官能基とアルコキシシラン化合物のアルコキシ基とを反応させて結合することで、フィラー表面にアルコキシシラン化合物を存在させることができる。
【００４５】
全ての成分を一度に配合して混練したゴム組成物であっても、予めアルコキシシラン化合物で表面処理されたフィラーを用いたゴム組成物であっても、同様に、加硫して成形されることで、フィラー表面にアルコキシシラン化合物が化学結合し、ハロゲン化ゴムにアルコキシシラン化合物を介してフィラーが結合している封止材を得ることができる。
【００４６】
ゴム組成物を加硫する際の条件としては、１６５〜１８０℃の間で７〜１５分ほど加熱するのが好ましい。
【００４７】
得られた封止材の硬度は、４０〜６５、好ましくは５０〜６０(ＪＩＳ  Ｋ  ６２５３  デュロＡ)である。
【実施例】
【００４８】
以下、本発明の実施例を詳細に説明するが、本発明の範囲はこれらの実施例に限定されるものではない。
【００４９】
（実施例１）
クロロブチルゴム（ＪＳＲＣＨＬＯＲＯＢＵＴＹＬ１０６６  ＪＳＲ株式会社製）１００質量部、ステアリン酸（精製ステアリン酸５５０Ｖ  花王株式会社製）０．３質量部、ステアリン酸亜鉛（Ｚｎ-Ｓｔ（植物性）  日東化成工業株式会社製）０．３質量部、高活性酸化マグネシウム（キョーワマグ１５０  ＢＥＴ比表面積１２５〜１６５ｍ２／ｇ  協和化学工業株式会社製）２質量部、カーボンブラック（旭＃３５  旭カーボン株式会社製）０．３質量部、酸化チタン（タイペークＲ６３０  石原産業株式会社製）３質量部、パラフィンオイル（ダイアナプロセスオイルＰＷ−３８０  出光興産株式会社製）５質量部、粒子径が３．３μｍ、カルシウム量０．８％のタルク（ミクロエースＰ−８  日本タルク株式会社製）６０質量部、３−メルカプトプロピルトリメトキシシラン（Ｚ−６０６２  東レ・ダウコーニング株式会社製）０．４質量部、超高分子量ポリエチレンパウダー（ミペロンＸＭ−２２０  三井化学株式会社製）２０質量部を配合し混練した後、６−(ジブチルアミノ)−１,３,５−トリアジン−２,４−ジチオール（ＺＩＳＮＥＴＤＢ  三協化成株式会社製）１質量部を配合してゴム組成物とした。これを混練し反応させて成形し、封止材を得た。
【００５０】
（実施例２）
実施例１の３−メルカプトプロピルトリメトキシシラン（Ｚ−６０６２  東レ・ダウコーニング株式会社製）を０．６０質量部としたこと以外は実施例１と同様にして、封止材を得た。
【００５１】
（実施例３）
実施例１の３−メルカプトプロピルトリメトキシシラン（Ｚ−６０６２  東レ・ダウコーニング株式会社製）をビス（３−（トリエトキシシリル）プロピル）テトラスルフィド（Ｓｉ６９  エボニック株式会社製）に替えた事以外は実施例１と同様にして封止材を得た。
【００５２】
（実施例４）
実施例２の高活性酸化マグネシウムを中活性酸化マグネシウム（キョーワマグ３０  ＢＥＴ比表面積３０〜５０ｍ２／ｇ  協和化学工業株式会社製）に替えて、６−（ジブチルアミノ）−１，３，５−トリアジン−２，４−ジチオールを０．７質量部としたこと以外は実施例２と同様にして封止材を得た。
【００５３】
（実施例５）
実施例４のタルクを、粒子径が３．３μｍ、カルシウム量が０．１％以下のタルク（ＧＨ３  林化成株式会社製）にしたこと以外は、実施例４と同様にして封止材を得た。
【００５４】
（比較例１）
実施例１のステアリン酸亜鉛と３−メルカプトプロピルトリメトキシシランを加えないこと以外は実施例１と同様にして、封止材を得た。
【００５５】
実施例１〜５及び比較例１の各成分の配合について、単位を質量部として下記表１に示す。
【００５６】
【表１】
0006559622.tif 000004
【００５７】
実施例１〜５及び比較例１で調製されたゴム組成物を加硫した際の経過時間に対するトルクを測定することで加硫度を評価した。その加硫特性を表２及び図１に示す。各ゴム組成物を１７４℃で１５分間加熱し、最低トルクをＭＬ及び最高トルクをＭＨとし、そのＭＬからＭＨまでを１００％とした際に１０％加硫した時の時間（分）をｔ１０、９０％加硫した時の時間をｔ９０とする。
【００５８】
【表２】
0006559622.tif 000005
【００５９】
表２より、比較例１に比べて実施例１〜５は、ＭＨの上昇かつｔ９０の時間の短縮が見られており、それぞれ加硫開始から短時間で高い加硫度が得られることが明らかとなった。
【００６０】
さらに、図１より、有機酸亜鉛を含む各実施例は、材料を加熱し始めてから加硫反応が開始するまでに適度な時間を有するので、加硫反応の開始が速すぎることによる不良率の増加や生産率の低下を発生させることがなく、また反応開始から最高加硫度に達するまでに要する時間が短く加硫反応速度が速いので、優れた生産効率を有することが明らかとなった。一方、有機酸亜鉛を含まない比較例１は、加熱してから加硫反応が開始するまでの時間が速く、金型上で製品キャビティ部に十分に充填される前に反応が開始してしまい不良率が増加した。さらに最高加硫度に達するまでの時間が遅く、加硫の反応速度が遅いため生産効率が悪いことが明らかとなった。これらの結果より、有機酸亜鉛を含むことで材料を加熱し始めてから加硫反応の開始までの時間を調整することができ、かつ反応速度を向上させ反応開始から最高加硫度までにかかる時間を短縮できることが示された。
【００６１】
（物性評価）
実施例１〜５及び比較例１で得られた封止材を用いて、各物性評価試験を行った。各物性評価試験の結果を表３に示す。表３中、圧縮永久歪み（Compression Set）を略し、熱老化圧縮永久歪みを熱老化ＣＳとして示す。
【００６２】
（硬さ試験）
ＪＩＳ  Ｋ  ６２５３に準拠してタイプＡデュロメーターにて硬さ試験を行った。試験方法としては、各実施例及び比較例で調製されたゴム組成物を１７４℃で１５分加硫させることで得られた厚さ１２ｍｍの試験片を使用した。
【００６３】
（熱老化圧縮永久歪み）
ＪＩＳ  Ｋ  ６２６２に準拠し熱老化における圧縮永久歪み試験を行った。試験方法としては、各実施例及び比較例で調製されたゴム組成物を１７４℃で１５分加硫させることで得られた封止材を使用し、φ２９ｍｍ及び厚み１２．５ｍｍの試験片としてそれを厚み９．３８ｍｍまで２５％圧縮させ、７０℃で７２時間の加熱処理をした後、解放した。治具から解放して３０分経過した後に、２５％圧縮されたままで全く戻らなかった場合を圧縮永久歪み１００％とし、元の厚さまで完全に戻った場合を０％とする。
【００６４】
【表３】
0006559622.tif 000006
【００６５】
表３より、比較例の圧縮永久歪みが２０％台であるのに対し、実施例の圧縮永久歪みは、全て１０％台まで大幅に低減されていることが明らかとなった。
【００６６】
（溶出物評価）
実施例１〜５及び比較例１で調製されたゴム組成物を１７４℃で１０分加硫させることで得られたガスケット製品である封止材を試料として用いて溶出物試験を行った。
【００６７】
第十六改正日本薬局方の輸液用ゴム栓試験法における溶出物試験に準拠し、試料質量の十倍量の純水で１２１℃１時間加熱抽出した。抽出液について、過マンガン酸カリウム還元性物質、ｐＨ、亜鉛抽出量、紫外線吸収（ＵＶ）スペクトルについて測定した。各測定の規格値は、過マンガン酸カリウム液の消費量の差が２ｍＬ以下、ｐＨの差が１以下、波長４３０ｍｍの透過率が９９．０％以上、亜鉛抽出量が１μｇ／ｍＬ以下、波長２２０〜３５０ｍｍにおける吸光度が０．２０以下である。
【００６８】
塩化物の試験は、封止材であるガスケット製品１０個を１００ｍＬの水につけ、１２１℃で２時間ＡＣ処理し、これを３回繰り返し抽出して、その１回目及び３回目の液を試験して用い、塩化物の検出を行った。この結果としては、塩化物の発生について、発生が確認できなかった場合を○、稀に規格内で発生した場合を△、発生したものを×として評価した。これらの結果を表４に示す。
【００６９】
【表４】
0006559622.tif 000007
【００７０】
表４より、比較例１に比べて実施例１〜５は、日本薬局方の基準を満たし、かつ溶出が極めて少なく、塩化物の発生が抑制されたものであるこが明らかとなった。
【産業上の利用可能性】
【００７１】
本発明の封止材は、機械、器具、及び装置において液体や気体が外部に漏れないように封止するガスケット、Ｏリング、パッキン、シール材、及びゴム栓として用いることができ、特に医薬用ゴム栓やシリンジ用ガスケットやプレフィルドシリンジ用ガスケットのような医薬・医療用封止材として有用である。
【図１】
0006559622.tif 000009